(57)【要約】      （修正有）【課題】芝糸繊維も芝生の底部も優れた抑菌効果を有し、ユーザの健康保持によるニーズを効果的に満たす抗菌人工芝を提供する。【解決手段】抗菌人工芝は、基布１、基布に固定された抗菌人工芝糸２、および基布の底部に塗布した抗菌接着剤層３を含み、抗菌人工芝糸は、ストレートヤーン４、捲縮ヤーン５およびスプリットヤーンのうちの１種または複数種を含む。【選択図】図１
0003222142.tif 000002
【実用新案登録請求の範囲】
【請求項１】
基布（１）、基布（１）に固定された抗菌人工芝糸（２）、および基布の底部に塗布した抗菌接着剤層（３）を含み、前記抗菌人工芝糸（２）は、ストレートヤーン（４）、捲縮ヤーン（５）およびスプリットヤーン（６）のうちの１種または複数種を含むことを特徴とする抗菌人工芝。
【請求項２】
前記抗菌接着剤層（３）の中部に一層の普通接着剤層（７）が設けられる請求項１に記載の抗菌人工芝。
【請求項３】
前記抗菌接着剤層（３）の厚みが普通接着剤層（７）未満であることを特徴とする請求項２に記載の抗菌人工芝。
【請求項４】
前記抗菌人工芝糸（２）はストレートヤーン（４）と捲縮ヤーン（５）の２種を含むことを特徴とする請求項１に記載の抗菌人工芝。
【請求項５】
前記ストレートヤーン（４）と捲縮ヤーン（５）は、独立してタフティングされ且つ間隔を空けて配列され、または混在して基布（１）にタフティングされることを特徴とする請求項４に記載の抗菌人工芝。
【請求項６】
前記ストレートヤーン繊維（４）は少なくとも２種の横断面形状を含み、前記捲縮ヤーン繊維（５）は少なくとも１種の横断面形状を含むことを特徴とする請求項４に記載の抗菌人工芝。
【請求項７】
前記ストレートヤーン繊維（４）は、長方形、三角形、菱形、ダブル菱形（Ｄｏｕｂｌｅ  Ｄｉａｍｏｎｄ）、オリーブ形状、波状、リブ付き形状（ｒｉｂｅｄ  ｓｈａｐｅ）、トリプルリブ付き形状（ｔｒｉｐｌｅ  ｒｉｂｅｄ  ｓｈａｐｅ）、クローバー状、中空形状、Ｃ字形、Ｄ字形、Ｘ字形、Ｓ字形、Ｗ字形、Ｖ字形、Ｕ字形およびＭ字形のうちの少なくとも２種の横断面形状を含み、前記捲縮ヤーン繊維（５）は、長方形、菱形およびリブ付き形状（ｒｉｂｅｄ  ｓｈａｐｅ）のうちの少なくとも１種の横断面形状を含むことを特徴とする請求項６に記載の抗菌人工芝。
【請求項８】
前記ストレートヤーン繊維（４）は、長方形、波状、菱形およびＳ字形の４種類の横断面形状を用い、前記捲縮ヤーン繊維（５）は、リブ付き形状（ｒｉｂｅｄ  ｓｈａｐｅ）の横断面形状を含むことを特徴とする請求項７に記載の抗菌人工芝。
【考案の詳細な説明】
【技術分野】
【０００１】
本考案は、人工芝の技術分野に関し、特に抗菌人工芝に関する。
【背景技術】
【０００２】
人工芝はプラスチック化学繊維などを原料として、人工方法で製造されたバイオニック芝生であり、メンテナンスが容易であり、長期間に亘って高強度運動に耐えるニーズに対応でき、環境条件などの要因によって制限されず、天然芝生の敷設に不適な多くの場所にも使用し得る。しかしながら、人工芝は、日当たりが悪くて湿度が高く水が溜まっている環境に使用される場合が多いため、細菌、真菌、カビなど各種菌類が繁殖しやすく、使用者の健康を損ないやすい。このため、良好な抑菌効果を有する人工芝の開発が期待される。
【考案の概要】
【考案が解決しようとする課題】
【０００３】
本考案の目的は、全体の抗菌効果が高く、芝生使用者の健康被害を減らす人工芝を提供することである。
【課題を解決するための手段】
【０００４】
このため、本考案は下記技術案を採用する。抗菌人工芝であって、基布、基布に固定された抗菌人工芝糸、および基布の底部に塗布した抗菌接着剤層を含み、前記抗菌人工芝糸は、ストレートヤーン、捲縮ヤーンおよびスプリットヤーンのうちの１種または複数種を含む。
【０００５】
好ましくは、前記抗菌接着剤層の中部に一層の普通接着剤層が設けられる。
【０００６】
好ましくは、前記抗菌接着剤層の厚みが普通接着剤層未満である。
【０００７】
好ましくは、前記人工芝糸はストレートヤーンと捲縮ヤーンの２種を含む。
【０００８】
好ましくは、前記ストレートヤーンと捲縮ヤーンは、独立してタフティングされ且つ間隔を空けて配列され、または混在して基布にタフティングされる。
【０００９】
好ましくは、前記ストレートヤーン繊維は、少なくとも２種の横断面形状を含み、前記捲縮ヤーン繊維は、少なくとも１種の横断面形状を含む。
【００１０】
好ましくは、前記ストレートヤーン繊維は、長方形、三角形、菱形、ダブル菱形（Ｄｏｕｂｌｅ  Ｄｉａｍｏｎｄ）、オリーブ形状、波状、リブ付き形状（ｒｉｂｅｄ  ｓｈａｐｅ）、トリプルリブ付き形状（ｔｒｉｐｌｅ  ｒｉｂｅｄ  ｓｈａｐｅ）、クローバー状、中空形状、Ｃ字形、Ｄ字形、Ｘ字形、Ｓ字形、Ｗ字形、Ｖ字形、Ｕ字形およびＭ字形のうちの少なくとも２種の横断面形状を含み、前記捲縮ヤーン繊維は、長方形、菱形およびリブ付き形状（ｒｉｂｅｄ  ｓｈａｐｅ）のうちの少なくとも１種の横断面形状を含む。
【００１１】
好ましくは、前記ストレートヤーン繊維は、長方形、波状、菱形およびＳ字形の４種類の横断面形状を用い、前記捲縮ヤーン繊維は、リブ付き形状（ｒｉｂｅｄ  ｓｈａｐｅ）の横断面形状を用いる。
【考案の効果】
【００１２】
従来技術に比べて、具体的には、本考案の有益な効果は以下のとおりである。本考案による人工芝は、芝糸繊維も芝生の底部も優れた抑菌効果を有し、ユーザの健康保持によるニーズを効果的に満たす。
【図面の簡単な説明】
【００１３】
【図１】本考案の一実施例の構造模式図である。
【図２】本考案のスプリットヤーンの構造模式図である。
【図３】本考案の別の実施例の構造模式図である。
【図４】本考案の抗菌人工芝糸の横断面形状の模式図である。
【考案を実施するための形態】
【００１４】
以下、図面を参照しながら本考案の技術案を明瞭且つ完全に説明するが、勿論、説明する実施例は本考案の実施例の一部に過ぎず、すべての実施例ではない。当業者が創造的な努力を必要とせずに想到し得るすべてのほかの実施例は本考案の保護範囲に属する。
【００１５】
図１、２に示されるように、抗菌人工芝は、基布１、基布１に固定された抗菌人工芝糸２、および基布の底部に塗布した抗菌接着剤層３を含み、前記抗菌人工芝糸２は、ストレートヤーン４、捲縮ヤーン５およびスプリットヤーン６のうちの１種または複数種を含む。
【００１６】
前記抗菌人工芝糸は、第１基礎材料７５〜１１０重量部、第１抑菌成分０．５〜１５重量部、助剤０．２〜８重量部を成分として含み、
前記第１基礎材料は、ポリエチレン、ポリプロピレン、ナイロンおよびＰＥＴから選ばれる少なくとも１種であり、好ましくはポリエチレンであり、より好ましくはポリエチレン７０４２であり、
前記第１抑菌成分は、脂肪族四級アンモニウム塩、無機ナノ銀系抗菌剤、無機ナノ亜鉛系抗菌剤、および無機ナノ銀−無機ナノ亜鉛複合抗菌剤から選ばれる少なくとも１種であり、
前記助剤は、光安定剤、酸化防止剤、分散剤、潤滑剤、および帯電防止剤から選ばれる少なくとも１種であり、
前記抗菌人工芝糸はさらにマスターバッチを含み、好ましくは、前記マスターバッチは１〜９重量部である。
【００１７】
前記抗菌接着剤層３は、第２基礎材料と第２抑菌成分を含み、第２基礎材料と第２抑菌成分の重量比が（１〜６）：１である。
【００１８】
前記抗菌接着剤層３の中部に一層の普通接着剤層７が設けられ、前記普通接着剤層は第２基礎材料を含む。
【００１９】
前記第２基礎材料は、カルボキシスチレンブタジエンラテックス、ポリウレタン、ＶＡＥラテックス、およびアクリレートから選ばれる少なくとも１種であり、好ましくは重量平均分子量１〜３０万のカルボキシスチレンブタジエンラテックスである。
【００２０】
前記第２抑菌成分は、炭酸カルシウム、酸化亜鉛、タルクおよびカオリンから選ばれる少なくとも１種である。
【００２１】
前記抗菌接着剤層と普通接着剤層はさらに増粘剤を含み、前記増粘剤の重量が第２基礎材料の重量の３％〜１０％であり、前記増粘剤は重量平均分子量１００〜３００万のポリアクリル酸ナトリウムである。
【００２２】
前記ストレートヤーン、捲縮ヤーンおよびスプリットヤーンは、独立してタフティングされ且つ間隔を空けて配列され、または混在して基布１にタフティングされる。
【００２３】
前記ストレートヤーン繊維４は、少なくとも２種の横断面形状を含み、前記捲縮ヤーン繊維５は、少なくとも１種の横断面形状を含む。
【００２４】
前記ストレートヤーン繊維４は、長方形、三角形、菱形、ダブル菱形（Ｄｏｕｂｌｅ  Ｄｉａｍｏｎｄ）、オリーブ形状、波状、リブ付き形状（ｒｉｂｅｄ  ｓｈａｐｅ）、トリプルリブ付き形状（ｔｒｉｐｌｅ  ｒｉｂｅｄ  ｓｈａｐｅ）、クローバー状、中空形状、Ｃ字形、Ｄ字形、Ｘ字形、Ｓ字形、Ｗ字形、Ｖ字形、Ｕ字形およびＭ字形のうちの少なくとも２種の横断面形状を含み、前記捲縮ヤーン繊維５は、長方形、菱形およびリブ付き形状（ｒｉｂｅｄ  ｓｈａｐｅ）のうちの少なくとも１種の横断面形状を含む。
【００２５】
その中でも、長方形の横断面は、長方形であって４つの角がシャープであり、三角形の横断面は平滑な三角形を呈し、菱形の横断面は平滑な菱形を呈し、Ｘ字形の横断面は平滑なＸ字形を呈し、図４に示されるように、波状（ｈ）の横断面は、複数回曲がって全体として細い形状を呈し、Ｓ字形（ｄ）の横断面は、字母Ｓのような形であって且つ平滑である形状を呈し、Ｗ字形（ｇ）の横断面は字母Ｗのような形を呈し且つ平滑であり、Ｃ字形（ａ）の横断面は字母Ｃのような形を呈し且つ縦リブが設けられ、Ｕ字形（ｅ）の横断面は、Ｕ字形を呈し且つ内側に縦リブが設けられ、Ｖ字形（ｆ）の横断面は、Ｖ字形を呈し且つ外側に縦リブが設けられ、リブ付き形状（ｒｉｂｅｄ  ｓｈａｐｅ）（ｉ）の横断面は、中央部が太くて両端が細い形状を呈し、トリプルリブ付き形状（ｔｒｉｐｌｅ  ｒｉｂｅｄ  ｓｈａｐｅ）（ｋ）の横断面は、両側と中央部の他側のいずれにも縦リブが設けられ、中空形状（ｎ）の横断面は、両端が細くて中央部が太い中空形状であり、クローバー状（ｍ）の横断面は、３つの円弧が順次接続され且つ接続部に縦リブが設けられた形状であり、ダブル菱形（Ｄｏｕｂｌｅ  Ｄｉａｍｏｎｄ）（ｌ）の横断面は、２つの部分が重なってなる菱形を呈し、オリーブ形状（ｊ）の横断面は、平滑なオリーブ形状を呈し、Ｄ字形（ｂ）の横断面は平滑なＤ字形を呈し、Ｍ字形（ｃ）の横断面はシャープなＭ字形を呈する。異なる横断面形状を組み合わせることにより、抗菌人工芝糸に様々な耐摩耗性および直立性を持たせる。
【００２６】
前記抗菌人工芝の製造方法は下記ステップを含む。
（１）第１基礎材料、第１抑菌成分、助剤および必要に応じてマスターバッチを混合して、混合物を得る。
（２）ステップ（１）で得られた混合物を２００℃〜３００℃で押出成形して、セット、加撚をして、抗菌芝糸を得る。
（３）ステップ（２）で得られた抗菌人工芝糸を編成またはタフティングにより基布に固定して、生地を得る。
（４）第２基礎材料、第２抑菌成分および必要に応じて増粘剤を混合して、抗菌接着剤を得る。
（５）第２基礎材料および必要に応じて増粘剤を混合して、普通接着剤を得る。
（６）ステップ（４）（５）で得られた接着剤を、ステップ（３）で得られた生地の底部に塗布して、ベークして硬化させ、抗菌人工芝を得る。
【００２７】
実施例１
抗菌人工芝１の製造
（１）抗菌人工芝糸の調製
ポリエチレン７０４２  ９３ｋｇ、マスターバッチ４ｋｇ、脂肪族四級アンモニウム塩５ｋｇ、光安定剤７７０  ２ｋｇ、酸化防止剤１０１０  １ｋｇおよび低分子量シリコーンオイル１ｋｇを混合して、混合物を得た。混合物をスクリュー押出機内に輸送して、２３０℃で溶融して、押出して伸線し、湯に入れてセットさせ、加撚して、抗菌人工芝糸を得た。
（２）抗菌接着剤の調製
カルボキシスチレンブタジエンラテックス（重量平均分子量２〜２０万）６０ｋｇ、炭酸カルシウム３０ｋｇ、酸化亜鉛５ｋｇおよびポリアクリル酸ナトリウム（重量平均分子量２００万）５ｋｇを均一になるまで十分に撹拌し、抗菌接着剤を得た。
（３）抗菌人工芝の製造
図１に示されるように、ストレートヤーンと捲縮ヤーンを組み合わせた形状を有する抗菌人工芝糸を経編機で基布にタフティングして、カーペット状抗菌人工芝の半製品を編成し、前記ストレートヤーン繊維４は、長方形、波状、菱形およびＳ字形の４種類の横断面形状を用い、前記捲縮ヤーン繊維５は、リブ付き形状（ｒｉｂｅｄ  ｓｈａｐｅ）の横断面形状を用いた。ストレートヤーンと捲縮ヤーンを混在して基布にタフティングした後、抗菌接着剤を抗菌人工芝基布の底部に塗布して、ベークして硬化させて、セットし、抗菌人工芝１を得た。
【００２８】
実施例２
抗菌人工芝２の製造
（１）抗菌人工芝糸の調製
ポリエチレン７０４２  ９３ｋｇ、マスターバッチ４ｋｇ、無機ナノ銀系抗菌剤５ｋｇ、光安定剤６６２  １ｋｇ、酸化防止剤１６８  ０．５ｋｇ、およびカチオン性ポリエチレンワックス０．５ｋｇを混合して、混合物を得た。混合物をスクリュー押出機内に輸送して、２５０℃で溶融して、押出して伸線し、湯に入れてセットさせ、加撚して、抗菌人工芝糸を得た。
（２）抗菌接着剤の調製
カルボキシスチレンブタジエンラテックス（重量平均分子量２〜２０万）６０ｋｇ、炭酸カルシウム３０ｋｇ、酸化亜鉛５ｋｇ、およびポリアクリル酸ナトリウム（重量平均分子量２００万）５ｋｇを均一になるまで十分に撹拌し、抗菌接着剤を得た。
カルボキシスチレンブタジエンラテックス（重量平均分子量２〜２０万）９０ｋｇとポリアクリル酸ナトリウム（重量平均分子量２００万）１０ｋｇを均一になるまで十分に撹拌し、普通接着剤を得た。
（３）抗菌人工芝の製造
経編機で、抗菌人工芝糸を基布にタフティングして、カーペット状抗菌人工芝の半製品を編成し、図３に示されるように、抗菌人工芝糸の形状としてストレートヤーンと捲縮ヤーンの組み合わせを選択し、前記ストレートヤーン繊維４はリブ付き形状（ｒｉｂｅｄ  ｓｈａｐｅ）、Ｓ字形、ダブル菱形（Ｄｏｕｂｌｅ  Ｄｉａｍｏｎｄ）およびオリーブ形状の４種類の横断面形状を用い、前記捲縮ヤーン繊維５は、菱形の横断面形状を用い、ストレートヤーンと捲縮ヤーンは、独立してタフティングされて基布に１行ごとに交互に配列された。前記抗菌接着剤層３の中部に一層の普通接着剤層７が設けられ、即ち、抗菌接着剤層３は普通接着剤７の上下両面に被覆され、前記抗菌接着剤層３の厚みが普通接着剤層７未満である。まず、抗菌接着剤を抗菌人工芝の基布の底部に塗布することで、抗菌接着剤の底部に一層の普通接着剤を塗布し、次に一層の抗菌接着剤を塗布し、ベークして硬化させて、セットし、抗菌人工芝２を得た。抗菌接着剤層の中間に普通の接着剤層が設置されるため、第２抑菌成分の使用量を減少させ、抗菌効果を確保するとともにコストを削減させる。
【００２９】
比較例１
人工芝Ａの製造
実施例１のステップ（１）における脂肪族四級アンモニウム塩およびステップ（２）における炭酸カルシウムと酸化亜鉛を省略する以外、実施例１と同様にして、人工芝Ａを得た。
【００３０】
比較例２
人工芝Ｂの製造
実施例１のステップ（２）における炭酸カルシウムと酸化亜鉛をステップ（１）で混合する以外、実施例１と同様にして、人工芝Ｂを得た。
【００３１】
抗菌実験
人工芝１−２および人工芝Ａ−Ｂについて抗菌実験を行った。
【００３２】
実験方法
各種人工芝のそれぞれから４ｇをランダム取って実験サンプルとし、それと同時に、綿布４ｇを対照サンプルとした。実験サンプルと対照サンプルに同じ細菌懸濁液（黄色ブドウ球菌懸濁液）を２ｍｌの塗布量で塗布し、次に、塗布済みの実験サンプルと対照サンプルをそれぞれ実験容器に入れてシールし、３７℃で１８時間培養した。
培養終了後、実験サンプルと対照サンプルを取り出して、それにおける細菌数をカウントし、下式により抑菌率を算出し、表１に示した。
【００３３】
抑菌率＝１００％×（１−実験サンプルの細菌数／対照サンプルの細菌数）
【００３４】
抑菌率が９９％より高いと、実験サンプルは抑菌効果を有することを示した。
【００３５】
黄色ブドウ球菌、大腸菌０−１５７およびサルモネラ菌についての抑菌実験は上記と同様であった。
【００３６】
表１  黄色ブドウ球菌に対する抑菌結果
【００３７】
表１から分かるように、本考案の人工芝は黄色ブドウ球菌に対して抑菌効果を有し、それに対して、人工芝Ａ、Ｂは黄色ブドウ球菌への抑菌効果が劣った。
【００３８】
また、実験により明らかなように、本考案の人工芝は、黄色ブドウ球菌、大腸菌およびサルモネラ菌に対する抑菌率がすべて９９％より高く、抑菌効果を有し、それに対して、人工芝Ａ、Ｂは、この３種類の細菌に対する抑菌率が９９％より遥かに低いため、好適な抑菌効果を奏することができなかった。
【００３９】
以上の各実施例は本考案の技術案を説明するために過ぎず、本考案を制限するものではなく、上記各実施例を参照しながら本考案を詳細に説明したが、当業者であれば、上記各実施例に記載の技術案を修正したり、その一部またはすべての技術的特徴について同等置換を行ったりすることができ、これら修正または置換により、対応した技術案の主旨が本考案の各実施例の技術案の範囲から逸脱することがないことを理解できる。
【図１】
0003222142.tif 000003
【図２】
0003222142.tif 000004
【図３】
0003222142.tif 000005
【図４】
0003222142.tif 000006